(57)【要約】【課題】本発明は溶接性と耐衝撃性に優れた鉄骨柱と鉄骨梁を接合する鋳鋼製柱梁接合金物を提供することを課題とする。【解決手段】鉄骨柱と鉄骨梁を接合する鋳鋼製柱梁接合金物において、該鋳鋼に含まれる化学成分の内、重量比で炭素（Ｃ）を０．１８％以下、ケイ素（Ｓｉ）を０．５５％以下、マンガン（Ｍｎ）を１．６０％以下、リン（Ｐ）を０．０２０％以下、硫黄（Ｓ）を０．００８％以下とし、溶接割れ感受性組成（ＰＣＭ）が０．２９以下を満足すると共に、銅（Ｃｕ）、ニッケル（Ｎｉ）、クロム（Ｃｒ）、モリブデン（Ｍｏ）、バナジウム（Ｖ）、ボロン（Ｂ）の重量比で表されるＰＣＭＥ＝Ｃｕ／２０＋Ｎｉ／６０＋Ｃｒ／２０＋Ｍｏ／１５＋Ｖ／１０＋５ＢがＰＣＭＥ≦０．０２８を満たすことを特徴とする鋳鋼製柱梁接合金物とする。【選択図】図１
2006241581.tif 000002
【特許請求の範囲】
【請求項１】
鉄骨柱と鉄骨梁を接合する鋳鋼製柱梁接合金物において、該鋳鋼製柱梁接合金物を構成する鋳鋼が、その含まれる化学成分の内、重量比で炭素（Ｃ）を０．１８％以下、ケイ素（Ｓｉ）を０．５５％以下、マンガン（Ｍｎ）を１．６０％以下、リン（Ｐ）を０．０２０％以下、硫黄（Ｓ）を０．００８％以下とし、且つ溶接割れ感受性組成（ＰＣＭ）が０．２９以下を満足すると共に、銅（Ｃｕ）、ニッケル（Ｎｉ）、クロム（Ｃｒ）、モリブデン（Ｍｏ）、バナジウム（Ｖ）、ボロン（Ｂ）の重量比で表されるＰＣＭＥ＝Ｃｕ／２０＋Ｎｉ／６０＋Ｃｒ／２０＋Ｍｏ／１５＋Ｖ／１０＋５ＢがＰＣＭＥ≦０．０２８を満たすことを特徴とする溶接性と耐衝撃性に優れた鋳鋼製柱梁接合金物。
【請求項２】
鋳鋼製柱梁接合金物を構成する鋳鋼に含まれる化学成分の内、重量比で銅（Ｃｕ）を０．２０％以下、ニッケル（Ｎｉ）を０．１０％以下、クロム（Ｃｒ）を０．２５％以下、モリブデン（Ｍｏ）を０．１０％以下、バナジウム（Ｖ）を０．０１％以下、ボロン（Ｂ）を０．０００３％以下としたことを特徴とする請求項１記載の鋳鋼製柱梁接合金物。
【発明の詳細な説明】
【技術分野】
【０００１】
本発明は鉄骨建築物の鉄骨柱と鉄骨梁の接合部に使用される仕口用の鋳鋼製柱梁接合金物に係り、溶接割れの発生を防止し、機械的強度を大きく確保しつつ、外力に対する耐衝撃性に優れた鋳鋼製柱梁接合金物に関するものである。
【背景技術】
【０００２】
従来、鉄骨建築物の構造部材としては、一般的にＨ型鋼等の形鋼や平板等の圧延鋼材からなる鋼材が広く用いられている。
鉄骨建築物の柱と梁の仕口部は、前述の圧延材からなる鋼材を加工して製作することが一般的であり、手間と技量を必要とされると共に、コスト高になる問題があった。
従って、柱と梁との仕口部が複雑な形状となる場合には、比較的安価に大量生産することが出来る鋳鋼製が使用されることもあった。
しかしながら、建築物の構造部材に使用される鋳鋼には、建築構造用として適した機械的性質を加味した鋳鋼の規格が定められておらず、ＪＩＳ規格に溶接構造用鋳鋼としてＳＣＷ材が規格化されているのみである。
この溶接構造用鋳鋼で柱梁接合金物に使われるＳＣＷ材の例としてＳＣＷ４８０の機械的性質および化学成分の規格値を表１に示す。
【０００３】
【表１】
2006241581.tif 000003
ここで、化学成分が鋼材の機械的性質に与える影響としてまとめると以下の通りである。
炭素（Ｃ）：強度を高めるのに非常に有効だが、延性や衝撃特性を低下させる。また、強度確保を炭素（Ｃ）に頼ると溶接性が損なわれる。
ケイ素（Ｓｉ）：強度を高めるのに有効だが、延性や衝撃特性を低下させる。添加による効果は少ないが、多量に添加すると溶接性を低下させる。
マンガン（Ｍｎ）：強度確保と延性や衝撃特性改善に有効な元素だが、多量に添加すると延性や衝撃特性を低下させる。
リン（Ｐ）：不純物元素で、含有量は低い方がいいが脱リンにコストがかかる。溶接性・冷間加工性、衝撃特性を劣化させる。
硫黄（Ｓ）：リンとともに不純物元素であり、鋼中に硫黄系介在物を形成し、鋼材の異方性、特に板厚方向特性に影響を及ぼす。
ニッケル（Ｎｉ）：低温における衝撃特性を増加させる。また耐食性を向上させる働きがあるが高価である。
クロム（Ｃｒ）：耐摩擦性、耐食性を増加させる。また、焼入れ性を改善し、強度を高めるが、溶接熱影響部を硬化させ、溶接低温割れを起しやすくする。
【０００４】
また、溶接性を評価する指標として炭素当量（Ｃｅｑ）が使われることが多いが、ＳＣＷ４８０では炭素当量０．４５以下と規定されている。
炭素当量（Ｃｅｑ）は含まれる化学成分の重量比を用いてＣｅｑ＝Ｃ＋Ｍｎ／６＋Ｓｉ／２４＋Ｎｉ／４０+Ｃｒ／５＋Ｍｏ／４＋Ｖ／１４で求めれられるが、この指標は、炭素量が０．２０％を超えるような高炭素で、合金元素の重量比の合計が８％以下の低合金鋼に適しているとされる。
【０００５】
なお、強度確保を炭素（Ｃ）に頼った高炭素の場合、延性や衝撃特性が低下し、溶接性も低下するため、最近では低炭素で低合金鋼の溶接性を評価する指標として、溶接割れ感受性組成（ＰＣＭ）が提案されている。溶接割れ感受性組成（ＰＣＭ）は、炭素（Ｃ）を始め、銅（Ｃｕ）、ニッケル（Ｎｉ）、クロム（Ｃｒ）、モリブデン（Ｍｏ）、バナジウム（Ｖ）、ボロン（Ｂ）などの合金成分の溶接性に与える影響を考慮して、ＰＣＭ＝Ｃ＋Ｓｉ／３０＋Ｍｎ／２０＋Ｃｕ／２０＋Ｎｉ／６０＋Ｃｒ／２０＋Ｍｏ／１５＋Ｖ／１０＋５Ｂで表される。低炭素鋼が望ましいとされるような建築構造用としてはＰＣＭ：０．２９以下が望ましいとされている。
一方、本出願人は、先に特開２００１−３３６２１５号で下記表２に示すような化学成分を有する建築構造用鋳鋼を提案し、これによれば降伏点、引張強さ、降伏比、伸び、耐衝撃性に優れ、溶接不良の発生を抑えられることを報告している。
【０００６】
【表２】
2006241581.tif 000004
【特許文献１】特開２００１−３３６２１５号公報
【発明の開示】
【発明が解決しようとする課題】
【０００７】
しかしながら、特開２００１−３３６２１５号提案の該建築構造用鋳鋼によっても、必ずしも満足されるような溶接性と機械的強度を大きく確保しつつ、外力に対する耐衝撃性に優れた鋳鋼製柱梁接合金物は得られなかった。
本発明は溶接性と機械的強度を大きく確保しつつ、外力に対する耐衝撃性に優れた鋳鋼製柱梁接合金物を提案することを課題とする。
【課題を解決するための手段】
【０００８】
本出願人はさらに検討を行い、該鋳鋼に含まれる化学成分の内、重量比で炭素（Ｃ）を０．１８％以下、ケイ素（Ｓｉ）を０．５５％以下、マンガン（Ｍｎ）を１．６０％以下、リン（Ｐ）を０．０２０％以下、硫黄（Ｓ）を０．００８％以下とし、溶接割れ感受性組成（ＰＣＭ）が０．２９以下を満足するものに於いて、銅（Ｃｕ）、ニッケル（Ｎｉ）、クロム（Ｃｒ）、モリブデン（Ｍｏ）、バナジウム（Ｖ）、ボロン（Ｂ）の重量比で表されるＰＣＭＥ＝Ｃｕ／２０＋Ｎｉ／６０＋Ｃｒ／２０＋Ｍｏ／１５＋Ｖ／１０＋５Ｂが０．０２８以下を満足すれば溶接性等を確保しつつ、耐衝撃性を大きく改善できることを見出し本発明を完成した。
さらに、該鋳鋼に含まれる化学成分の内、重量比で銅（Ｃｕ）を０．２０％以下、ニッケル（Ｎｉ）を０．１０％以下、クロム（Ｃｒ）を０．２５％以下、モリブデン（Ｍｏ）を０．１０％以下、バナジウム（Ｖ）を０．０１％以下、ボロン（Ｂ）を０．０００３％以下とすれば、安定して耐衝撃性の向上を図れることを発明した。即ち、
本発明は以下の通りである。
【０００９】
（１）鉄骨柱と鉄骨梁を接合する鋳鋼製柱梁接合金物において、該鋳鋼製柱梁接合金物を構成する鋳鋼が、その含まれる化学成分の内、重量比で炭素（Ｃ）を０．１８％以下、ケイ素（Ｓｉ）を０．５５％以下、マンガン（Ｍｎ）を１．６０％以下、リン（Ｐ）を０．０２０％以下、硫黄（Ｓ）を０．００８％以下とし、且つ溶接割れ感受性組成（ＰＣＭ）０．２９以下を満足すると共に、銅（Ｃｕ）、ニッケル（Ｎｉ）、クロム（Ｃｒ）、モリブデン（Ｍｏ）、バナジウム（Ｖ）、ボロン（Ｂ）の重量比で表されるＰＣＭＥ＝Ｃｕ／２０＋Ｎｉ／６０＋Ｃｒ／２０＋Ｍｏ／１５＋Ｖ／１０＋５ＢがＰＣＭＥ≦０．０２８を満たすことを特徴とする溶接性と耐衝撃性に優れた鋳鋼製柱梁接合金物。
（２）鋳鋼製柱梁接合金物を構成する鋳鋼に含まれる化学成分の内、重量比で銅（Ｃｕ）を０．２０％以下、ニッケル（Ｎｉ）を０．１０％以下、クロム（Ｃｒ）を０．２５％以下、モリブデン（Ｍｏ）を０．１０％以下、バナジウム（Ｖ）を０．０１％以下、ボロン（Ｂ）を０．０００３％以下としたことを特徴とする（１）記載の鋳鋼製柱梁接合金物。
【発明の効果】
【００１０】
本発明によって、溶接性と機械的強度を大きく確保しつつ、外力に対する耐衝撃性に優れた鋳鋼製柱梁接合金物を提供することができる。
【発明を実施するための最良の形態】
【００１１】
本発明に係る鋳鋼製柱梁接合金物は図１に示すような鉄骨建築物の鉄骨柱１と鉄骨梁２の接合部に使用される仕口用の柱梁接合金物３で、一般に角形断面の角型柱状体からなる。
本発明の鋳鋼製柱梁接合金物は上記の通りであるが、建築構造用としては低炭素鋼が望ましいとされることから炭素量を０．１８％以下とし、衝撃特性を低下させるＳｉを０．５５％以下とし、強度確保と延性や衝撃特性からＭｎの量は１．６０以下とする。溶接性を考慮し、溶接割れ感受性組成（ＰＣＭ）＝Ｃ＋Ｓｉ／３０＋Ｍｎ／２０＋Ｃｕ／２０＋Ｎｉ／６０＋Ｃｒ／２０＋Ｍｏ／１５＋Ｖ／１０＋５Ｂは０．２９以下となるようにする。
また、不純物元素であり溶接性、衝撃特性を劣化させるリン（Ｐ）と、鋼材の異方性、方向特性に影響を及ぼす硫黄（Ｓ）は、除去にコストがかかるため、建築構造用としてその影響を最小限にとどめることが出来るとされるそれぞれ０．０２０％以下、０．００８％以下とする。
【００１２】
さらに、本出願人の検討によれば、溶接割れ感受性組成（ＰＣＭ）が０．２９以下を満足する中で、強度向上に効果のある炭素とマンガンに着目し、銅（Ｃｕ）、ニッケル（Ｎｉ）、クロム（Ｃｒ）、モリブデン（Ｍｏ）、バナジウム（Ｖ）、ボロン（Ｂ）の重量比で表される指標ＰＣＭＥ＝Ｃｕ／２０＋Ｎｉ／６０＋Ｃｒ／２０＋Ｍｏ／１５＋Ｖ／１０＋５Ｂを見出し、種々検討した結果、強度向上に効果のある炭素とマンガンの量を多くすることができるようにすると、溶接性に優れたものとすることができるとともに、耐衝撃性を示すシャルピー衝撃エネルギーを著しく向上されることを、実験により確認し、溶接割れ感受性組成（ＰＣＭ）が０．２９以下を満足する中で、銅（Ｃｕ）、ニッケル（Ｎｉ）、クロム（Ｃｒ）、モリブデン（Ｍｏ）、バナジウム（Ｖ）、ボロン（Ｂ）の重量比で表される指標ＰＣＭＥ＝Ｃｕ／２０＋Ｎｉ／６０＋Ｃｒ／２０＋Ｍｏ／１５＋Ｖ／１０＋５Ｂを０．０２８以下とすることにより溶接性と機械的強度を大きく確保しつつ、外力に対する耐衝撃性に優れた鋳鋼製柱梁接合金物の提供が可能となった。
【００１３】
さらに、該鋳鋼に含まれる化学成分の内、重量比で銅（Ｃｕ）を０．２０％以下、ニッケル（Ｎｉ）を０．１０％以下、クロム（Ｃｒ）を０．２５％以下、モリブデン（Ｍｏ）を０．１０％以下、バナジウム（Ｖ）を０．０１％以下、ボロン（Ｂ）を０．０００３％以下とすれば、不純物元素が少なく、安定して耐衝撃性の向上を期待できる。
【実施例】
【００１４】
［実施例１］
本発明の請求項１に示す化学成分の重量比内とした図１に示すような角形中空断面の角型柱状体からなる鋳鋼製柱梁接合金物を鋳造により１５ロット製作した。その際、焼ならし９１０℃を３時間、焼戻し６３０℃を３時間の熱処理を加えた。表３に含まれる化学成分の重量比における最大値と最小値および平均値を示す。溶接割れ感受性組成（ＰＣＭ）の平均値は０．２４である。ＰＣＭＥ＝Ｃｕ／２０＋Ｎｉ／６０＋Ｃｒ／２０＋Ｍｏ／１５＋Ｖ／１０＋５Ｂの平均値は０．０１３である。
製作した鋳鋼製柱梁接合金物から  ＪＩＳ  Ｚ  ２２０１及びＪＩＳ  Ｚ  ２２０２に基づき試験片を切り出し、ＪＩＳ  Ｚ  ２２４１及びＪＩＳ  Ｚ  ２２４２に定められた引張試験及び衝撃試験方法に基づき、機械的性質、シャルピー衝撃エネルギーを測定した。その結果を表６に示す。
【００１５】
【表３】
2006241581.tif 000005
［実施例２］
実施例１と比べて溶接割れ感受性組成（ＰＣＭ）を同等に、銅（Ｃｕ）、ニッケル（Ｎｉ）、クロム（Ｃｒ）、モリブデン（Ｍｏ）、バナジウム（Ｖ）、ボロン（Ｂ）の添加を増やし、同様にして鋳鋼製柱梁接合金物を鋳造により１３ロット製作した。その際、同様に焼ならし９１０℃を３時間、焼戻し６３０℃を３時間の熱処理を加えた。表４に含まれる化学成分の重量比における最大値と最小値および平均値を示す。溶接割れ感受性組成（ＰＣＭ）の平均値は０．２４である。ＰＣＭＥ＝Ｃｕ／２０＋Ｎｉ／６０＋Ｃｒ／２０＋Ｍｏ／１５＋Ｖ／１０＋５Ｂの平均値は０．０２４である。
同様に機械的性質、シャルピー衝撃エネルギーを測定した。その結果を表６に示す。
【００１６】
【表４】
2006241581.tif 000006
［比較例１］
実施例１と比べて溶接割れ感受性組成（ＰＣＭ）を同等に、銅（Ｃｕ）、ニッケル（Ｎｉ）、クロム（Ｃｒ）、モリブデン（Ｍｏ）、バナジウム（Ｖ）、ボロン（Ｂ）を添加して重量比を増やし、同様にして鋳鋼製柱梁接合金物を鋳造により１ロット製作した。その際、同様に焼ならし９１０℃を３時間、焼戻し６３０℃を３時間の熱処理を加えた。表５に含まれる化学成分値を示す。溶接割れ感受性組成（ＰＣＭ）の値は０．２５である。ＰＣＭＥ＝Ｃｕ／２０＋Ｎｉ／６０＋Ｃｒ／２０＋Ｍｏ／１５＋Ｖ／１０＋５Ｂの値は０．０４５である。
同様に機械的性質、シャルピー衝撃エネルギーを測定した。その結果を表６に示す。
【００１７】
【表５】
2006241581.tif 000007
【００１８】
【表６】
2006241581.tif 000008
この結果より、ＰＣＭＥ＝Ｃｕ／２０＋Ｎｉ／６０＋Ｃｒ／２０＋Ｍｏ／１５＋Ｖ／１０＋５Ｂの値が小さくなるに従って耐衝撃性を示すシャルピー衝撃エネルギーが大きく改善されることが明らかであり、０．０２８以下とすれば耐衝撃性を大幅に改善できる。さらに、該鋳鋼に含まれる化学成分の内、重量比で銅（Ｃｕ）を０．２０％以下、ニッケル（Ｎｉ）を０．１０％以下、クロム（Ｃｒ）を０．２５％以下、モリブデン（Ｍｏ）を０．１０％以下、バナジウム（Ｖ）を０．０１％以下、ボロン（Ｂ）を０．０００３％以下とすれば、安定して耐衝撃性の向上を図れることがわかった。
【産業上の利用可能性】
【００１９】
本発明は鉄骨建築物の鉄骨柱と鉄骨梁の接合部に使用される仕口用の鋳鋼製柱梁接合金物として好適に利用できる。
【図面の簡単な説明】
【００２０】
【図１】本発明の鋳鋼製柱梁接合金物を説明する説明図である。
【符号の説明】
【００２１】
１、鉄骨柱
２、鉄骨梁
３、柱梁接合金物
【図１】
2006241581.tif 000009